(57)【要約】【課題】  薄くても高い発熱特性が得られる発熱シートを提供すること。【解決手段】  被酸化性金属、保水剤及び繊維状物を含み、多数の孔２０を有する一のシート状成形体２を備えた発熱シートである。被酸化性金属、保水剤及び繊維状物を含み、孔２０を有しない他のシート状成形体３を備えていることが好ましい。また、他のシート状成形体が前記一のシート状成形体の表面に積層されていることが好ましい。発熱シート坪量１００ｇ／ｍ2あたりの透気度が、０．１〜８秒／（６．４ｃｍ2・３００ｍｌ）であることが好ましい。【選択図】  図１
2005087719.tif 000002
【特許請求の範囲】
【請求項１】
被酸化性金属、保水剤及び繊維状物を含み、多数の孔又は切り込みを有する一のシート状成形体を備えた発熱シート。
【請求項２】
被酸化性金属、保水剤及び繊維状物を含み、前記孔又は切り込みを有しない他のシート状成形体を備えており、該他のシート状成形体が前記一のシート状成形体の表面に積層されている請求項１記載の発熱シート。
【請求項３】
表面に凹凸部が形成されている請求項１又は２記載の発熱シート。
【請求項４】
発熱シート坪量１００ｇ／ｍ2当たりの透気度が０．１〜８秒／（６．４ｃｍ2・３００ｍｌ）である請求項１〜３の何れかに記載の発熱シート。
【発明の詳細な説明】
【技術分野】
【０００１】
本発明は、空気中の酸素と被酸化性金属との酸化反応に伴う発熱を利用した発熱シートに関する。
【背景技術】
【０００２】
空気中の酸素と被酸化性金属との酸化反応に伴う発熱を利用した発熱シートに関し、本出願人は、下記特許文献１に記載の薄型の発熱成形体について先に提案している。この発熱成形体は、厚さが極めて薄いにもかかわらず発熱体として優れた発熱特性を有しているとともに、厚みの均一性、生産性に優れていることを一つの特徴としている。
【０００３】
ところで、このようなシート状の発熱成形体は、その特徴から種々の用途に適用されるが、厚さは抑えたまま発熱特性を備えていることが望まれている。
【０００４】
【特許文献１】特開２００３−１０２７６１号公報
【発明の開示】
【発明が解決しようとする課題】
【０００５】
本発明は、上述の課題に鑑みてなされたものであり、薄くても高い発熱特性が得られる発熱シートを提供することを目的とする。
【課題を解決するための手段】
【０００６】
本発明は、被酸化性金属、保水剤及び繊維状物を含み、多数の孔又は切り込みを有する一のシート状成形体を備えた発熱シートを提供することにより、前記目的を達成したものである。
【発明の効果】
【０００７】
本発明によれば、薄くても高い発熱特性が得られる発熱シートが提供される。
【発明を実施するための最良の形態】
【０００８】
以下本発明を、その好ましい実施形態に基づき図面を参照しながら説明する。
【０００９】
図１及び図２は、本発明の発熱シートの一実施形態を示すものである。これらの図において、符号１は発熱シートを示している。
【００１０】
図１に示すように、発熱シート１は、被酸化性金属、保水剤及び繊維状物を含み多数の孔２０が形成されたシート状成形体（一のシート状成形体）２と、被酸化性金属、保水剤及び繊維状物を含み、孔２０を有しないシート状成形体（他のシート状成形体）３を備えている。シート状成形体３は、シート状成形体２の表裏両面に積層されている。
【００１１】
一つの孔２０の面積は、０．０１〜１０ｍｍ2、特に、０．１〜８ｍｍ2であることが好ましい。孔の面積が０．０１ｍｍ2以上であると空気の透過が十分であり、発熱性能を十分に発揮させることができる。また、孔の面積が１０ｍｍ2以下であると孔の部分で発熱が生じないことによる温度ムラ等も生じ難く好ましい。
【００１２】
また、孔２０は、前記シート状成形体２に０．１〜２０個／ｃｍ2、特に１〜１５個／ｃｍ2形成されていることが好ましい。孔の数が０．１個／ｃｍ2以上であると空気の透過が十分であり発熱性能を十分に発揮させることができる。また、孔の数が２０個／ｃｍ2以下であると発熱シートの強度の面で好ましい。また、この範囲であると、該シート状成形体を複数枚重ねて孔を形成した場合にシート間の一体化を促進しズレを防止することができるので好ましい。
【００１３】
図１に示すように、発熱シート１は、表面にスチールマッチエンボスロールによるエンボス加工によって多数の凹部１１及び凸部１２（凹凸部）が形成されている。本実施形態では、凹部１１の底部１１０及び凸部１２の頂部１２０は略正方形で、千鳥格子状に配されている。
【００１４】
前記凹凸部の高低差は、０．３〜５．０ｍｍ、特に０．５〜２．０ｍｍが好ましい。凹凸部の高低差が斯かる範囲であると、得られる発熱シートの発熱性と表面への凹凸部の賦形がより良好となる。ここで、凹凸部の高低差は、発熱シート１における凹部１１の底部１１０と凸部１２の頂部１２０との高低差Ｄにより求められる。
【００１５】
個々の凹部１１の底部１１０又は凸部１２の頂部１２０の面積は、０．０１〜１００ｍｍ2、特に０．１〜２５ｍｍ2とすることが好ましい。該面積を斯かる範囲とすることによって、発熱特性をより高めることができるほか、発熱シートを複数枚積層する場合などでのずれ防止と一体化を実現することができる。
【００１６】
また、発熱シート１の１００ｃｍ2当たりに占める前記凹部１１の底部１１０及び凸部１２の頂部１２０の個数は、１〜１００００個、特に１０〜８０００個とすることが好ましい。底部１１０及び頂部１２０の個数を斯かる範囲とすることによって、発熱特性をより高めることができるほか、発熱シートを複数枚積層する場合などでのずれ防止と一体化を実現することができる。
【００１７】
発熱シート１は、坪量１００ｇ／ｍ2当たりの透気度が０．１〜８秒／（６．４ｃｍ2・３００ｍｌ）、特に０．５〜６秒／（６．４ｃｍ2・３００ｍｌ）であることが好ましい。透気度を斯かる範囲とすることによって、発熱特性がより良好となるほか、後述する電解質溶液を添加する際に、より均一に電解質溶液を含浸することができることとなる。本明細書において、透気度というときは、ＪＩＳ  Ｐ８１１７で測定される透湿度をいう。
【００１８】
発熱シート１の坪量は、１０〜１０００ｇ／ｍ2、特に５０〜６００ｇ／ｍ2であることが好ましい。該坪量が１０ｇ／ｍ2以上であると被酸化性金属等の中でも比重の大きな材を使用する場合等においても安定したシートを形成することができ好ましい。該坪量が１０００ｇ／ｍ2以下であると使用感が良好であり、生産性や操業性等の面でも好ましい。
【００１９】
発熱シート１の発熱到達温度は、３０〜１００℃、特に３５〜９０℃であることが好ましい。本明細書において、発熱到達温度というときは、５０ｍｍ×５０ｍｍの試験片を切り出した後、該試験片に透湿度が５０００ｇ／（ｍ2・２４ｈ）の透湿シートと不透湿シートとを両側に袋状に貼り合わせて包装した後、容積４．２リットル、相対湿度１％以下の環境下で密封系内に５．０リットル／ｍｉｎの乾燥空気を供給可能な試験機を準備し、その内部に前記透湿シート側を上面として静置して発熱させたときの試験片の下側の温度を熱電対で測定した値をいう。発熱シート１の発熱到達温度は、用途によって任意に設計ができる。
【００２０】
発熱シート１は、単位面積当たり１０分間に発生する水蒸気発生量が０．１〜１００ｍｇ／（ｃｍ2・１０分）、特に１〜５０ｍｇ／（ｃｍ2・１０分）であることが好ましい。発熱シート１の水蒸気発生量は、発熱到達時間と同様に商品用途によって急激な発熱が必要な場合や比較的低温で長時間の持続が必要な商品等、前述の配合組成の組み合わせにより任意に設計ができる。本明細書において、水蒸気発生量というときは、以下のように測定される値をいう。
【００２１】
容積４．２リットル、湿度１ＲＨ％以下とし、密閉系内に５．０リットル／ｍｉｎの乾燥空気を供給可能な試験機を準備し、その内部に水蒸気が蒸散可能なように試験片を静置して発熱させる。そして、前記密閉系外に排出される空気の湿度を湿度計で想定し、下記式（１）を用いて発熱開始後に発生する水蒸気量を求め、単位時間当たりの水蒸気量とした。そして、１０分間の累積値を蒸気発生量として求めた。ここで、ｅは水蒸気圧（Ｐａ）、ｅｓは飽和水蒸気圧（Ｐａ：ＪＩＳ  Ｚ８８０６より引用）、Ｔは温度（℃：乾球温度）、ｓはサンプリング周期（秒）である。
相対湿度Ｕ（％ＲＨ）＝（ｅ／ｅｓ）×100
絶対湿度Ｄ（ｇ／ｍ3）＝（0.794×10-2×ｅ）／（１＋0.00366Ｔ）
＝（0.794×10-2×Ｕ×ｅｓ）／〔100×（１＋0.00366Ｔ）〕
単位空気容積Ｐ（リットル）＝（2.1×ｓ）／60
単位時間当たりの水蒸気量Ａ（ｇ）＝（Ｐ×Ｄ）／1000・・・（１）
【００２２】
発熱シート１を構成する前記シート状成形体２、３に含まれる前記被酸化性金属には、従来からこの種の発熱成形体に通常用いられている被酸化性金属を特に制限無く用いることができる。該被酸化性金属の形態は、取り扱い性、成形性等の観点から粉体、繊維状の形態を有するものを用いることが好ましい。
【００２３】
粉体の形態を有する被酸化性金属としては、例えば、鉄粉、アルミニウム粉、亜鉛粉、マンガン粉、マグネシウム粉、カルシウム粉等が挙げられ、これらの中でも取り扱い性、安全性、製造コストの点から鉄粉が好ましく用いられる。該被酸化性金属には、後述の繊維状物への定着性、反応のコントロールが良好なことから粒径（以下、粒径というときには、粉体の形態における最大長さ、又は動的光散乱法、レーザー回折法等により測定される平均粒径をいう。）が０．１〜３００μｍのものを用いることが好ましく、粒径が０．１〜１５０μｍものを５０重量％以上含有するものを用いることがより好ましい。
【００２４】
また、繊維状の形態を有する被酸化性金属としては、スチール繊維、アルミ繊維、マグネシウム繊維等が挙げられる。これらのなかでも取り扱い性、安全性、製造コストの点からスチール繊維、アルミ繊維等が好ましく用いられる。繊維状の形態を有する被酸化性金属は、成形性や得られるシートの機械的強度、表面の平滑性、発熱性能の点から繊維長０．１〜５０ｍｍ、太さ１〜１０００μｍのものを用いることが好ましい。
【００２５】
前記シート状成形体２、３中の前記被酸化性金属の配合量は、１０〜９５重量％であることが好ましく、３０〜８０重量％であることがより好ましい。該配合量が１０重量％以上であると、得られる発熱シート１の発熱温度を、人が指先等で触って熱く感じる程度に十分に上昇させることができ、シート状成形体２を構成する後述の繊維状物、接着成分の量を抑えることができるため、シートの柔軟性を維持することができるので好ましい。該配合量が９５重量％以下であると、発熱シート１の通気性も十分なものとなり、その結果シートの内部まで十分に反応が起こり発熱温度を十分に上昇させることができる。また、発熱時間も十分なものとできるほか、保水剤による水分供給も十分なものとすることができ、被酸化性金属の脱落も生じ難い。また、シート状成形体２、３を構成する後述の繊維状物、接着成分（凝集剤等）をある程度の量に維持できるため、曲げ強度や引張強度等の機械的強度を十分なものとすることができる。ここで、シート状成形体２、３中の被酸化性金属の配合量は、ＪＩＳ  Ｐ８１２８に準じる灰分試験で求めたり、例えば、鉄の場合は外部磁場を印加すると磁化が生じる性質を利用して振動試料型磁化測定試験等により定量することができる。
【００２６】
前記保水剤には、従来から発熱成形体に通常用いられている保水剤を特に制限無く用いることができる。該保水剤は、水分保持剤として働く他に、被酸化性金属への酸素保持／供給剤としての機能も有している。該保水剤としては、例えば、活性炭（椰子殻炭、木炭粉、暦青炭、泥炭、亜炭）、カーボンブラック、アセチレンブラック、黒鉛、ゼオライト、パーライト、バーミキュライト、シリカ、カンクリナイト、フローライト等が挙げられ、これらの中でも保水能、酸素供給能、触媒能を有する点から活性炭が好ましく用いられる。該保水剤には、被酸化性金属との有効な接触状態を形成できる点から粒径が０．１〜５００μｍの粉体状のものを用いることが好ましく、０．１〜２００μｍのものを５０重量％以上含有するものを用いることがより好ましい。保水剤には、上述のような粉体状以外の形態のものを用いることもでき、例えば、活性炭繊維等の繊維状の形態のものを用いることもできる。
【００２７】
シート状成形体２、３中の前記保水剤の配合量は、０．５〜６０重量％であることが好ましく、１〜５０重量％であることがより好ましい。該配合量が０．５重量％以上であると、被酸化性金属が酸化反応により人体温度以上に温度上昇する程度に反応を持続させるために必要な水分を発熱シート１中に十分に蓄積できる。また、通気性が十分に確保されるため、酸素供給が十分得られて発熱効率が高い発熱シートとなる。該配合量が６０重量％以下であると、得られる発熱量に対する発熱シート１の熱容量を小さく抑えることができるため、発熱温度上昇が大きくなり、人が温かいと体感できる温度上昇が得られる。また、被酸化性金属の脱落の発生やシート状成形体２、３を構成する後述の繊維状物、接着成分の減少が抑えられるため、曲げ強度や引張強度等の機械的強度も十分に得られる。
【００２８】
前記繊維状物としては、例えば、天然繊維状物としては植物繊維（コットン、カボック、木材パルプ、非木材パルプ、落花生たんぱく繊維、とうもろこしたんぱく繊維、大豆たんぱく繊維、マンナン繊維、ゴム繊維、麻、マニラ麻、サイザル麻、ニュージーランド麻、羅布麻、椰子、いぐさ、麦わら等）、動物繊維（羊毛、やぎ毛、モヘア、カシミア、アルカパ、アンゴラ、キャメル、ビキューナ、シルク、羽毛、ダウン、フェザー、アルギン繊維、キチン繊維、ガゼイン繊維等）、鉱物繊維（石綿等）が挙げられ、合成繊維状物としては、例えば、半合成繊維（アセテート、トリアセテート、酸化アセテート、プロミックス、塩化ゴム、塩酸ゴム等）、金属繊維、炭素繊維、ガラス繊維等が挙げられる。また、高密度ポリエチレン、中密度ポリエチレン、低密度ポリエチレン、ポリプロピレン等のポリオレフィン、ポリエステル、ポリ塩化ビニリデン、デンプン、ポリビニルアルコール若しくはポリ酢酸ビニル又はこれらの共重合体若しくは変性体等の単繊維、又はこれらの樹脂成分を鞘部に有する芯鞘構造の複合繊維を用いることができる。そしてこれらの中でも、繊維どうしの接着強度が高く、繊維どうしの融着による三次元の網目構造を作り易すく、パルプ繊維の発火点よりも融点が低い点からポリオレフィン、変性ポリエステルが好ましく用いられる。また、枝分かれを有するポリオレフィン等の合成繊維も被酸化性金属や保水剤との定着性が良好なことから好ましく用いられる。これらの繊維は、単独で又は二種以上を組み合わせて用いることができる。また、これらの繊維は、その回収再利用品を用いることもできる。そして、これらの中でも、前記被酸化性金属、前記保水剤の定着性、得られる発熱シートの柔軟性、空隙の存在からくる酸素透過性、製造コスト等の点から、木材パルプ、コットンが好ましく用いられる。
【００２９】
前記繊維状物は、そのＣＳＦ（Ｃａｎａｄｉａｎ  Ｓｔａｎｄａｒｄ  Ｆｒｅｅｎｅｓｓ）が、６００ｍｌ以下であることが好ましく、４５０ｍｌ以下であることがより好ましい。６００ｍｌ以下であると繊維状物と被酸化性金属や保水剤との定着率も十分に良好であり、所定の配合量を十分に保持でき発熱性能を十分に発揮させることができ、また、均一な厚みのシートが得られ、成形状態も良好なものとなる。また、繊維状物と被酸化性金属や保水剤との定着が良好となり被酸化性金属や保水剤の脱落がし難く、該被酸化性金属や保水剤と該繊維状物との絡み合い、水素結合により十分な結合強度を持たせることができる。また曲げ強度や引張強度等の機械的強度も十分なものとすることができ、加工性も良好である。
【００３０】
前記繊維状物のＣＳＦは、低い程好ましいが、通常のパルプ繊維のみの抄紙では、繊維状物以外の成分比率が低い場合、ＣＳＦが１００ｍｌ以上である方が濾水性が十分に良好であり、脱水を十分に行なうことができ均一な厚みのシート状成形体が得られ、乾燥時にブリスター破れが生じたりする等の成形不良も生じ難く好ましい。本発明においては、繊維状物以外の成分比率が高いことから、濾水性も良好で均一な厚みのシート状成形体を得ることができる。また、ＣＳＦが低い程、フィブリルが多くなるため、繊維状物と該繊維状物以外の成分との定着性が良好となり、高いシート強度を得ることができる。
繊維状物のＣＳＦの調整は、叩解処理などによって行うことができる。ＣＳＦの低い繊維と高い繊維とを混ぜ合わせ、ＣＳＦの調整を行っても良い。
【００３１】
前記繊維状物は、そのゼータ電位がマイナス（負）であることが好ましい。ここで、ゼータ電位とは、荷電粒子界面と溶液間のずり面におけるみかけの電位をいい、流動電位法、電気泳動法等により測定される。そのゼータ電位がプラスになると、繊維状物への前記被酸化性金属や保水剤の定着が著しく悪化し、所定の配合量を保持できずに発熱性能が劣るものとなるほか、排水に多量の被酸化性金属や保水剤が混じってロスが多くなり、生産性、環境保全にも悪影響を及ぼす場合がある。
【００３２】
該繊維状物には、平均繊維長が０．１〜５０ｍｍのものを用いることが好ましく、０．２〜２０ｍｍのものを用いることがより好ましい。平均繊維長が斯かる範囲であると、得られるシート状成形体の曲げ強度や引張強度等の機械的強度が十分に確保できる。また、繊維層が所望の密度に形成されるため、シート状成形体の通気性が十分確保され、得られる発熱シートの酸素供給も良好で発熱性に優れるものとなる。さらに、シート状成形体中に該繊維状物を均一に分散できるため、一様な機械的強度が得られ、均一な肉厚のシート状成形体が得られる。また、繊維間隔が所望の範囲に保たれるため、繊維による被酸化性金属や保水剤等の成分の保持能力が維持され、これらの成分が脱落し難いものとなる。
【００３３】
シート状成形体２、３中の前記繊維状物の配合量は、２〜５０重量％であることが好ましく、５〜４０重量％であることがより好ましい。該配合量が２重量％以上であると、被酸化性金属や保水剤の脱落を十分に防止できるほか、シート状成形体の強度を十分なものにすることができる。該配合量が５０重量％以下であると、発熱成形体の発熱量に対する熱容量を抑えることができ、温度上昇を十分なものとすることができるほか、得られる発熱シート１中の被酸化性金属や保水剤の比率をある程度以上に確保できるため、所望の発熱性能を十分に得ることができるので好ましい。
【００３４】
シート状成形体２、３には、後述するように凝集剤が添加されていることが好ましい。
また、シート状成形体２、３には、必要に応じ、サイズ剤、着色剤、紙力増強剤、歩留向上剤、填料、増粘剤、ｐＨコントロール剤、嵩高剤等の抄紙の際に通常用いられる添加物を特に制限無く添加することができる。該添加物の添加量は、添加する添加物に応じて適宜設定することができる。
【００３５】
前記シート状成形体２、３は、前記繊維状物以外の成分を５０重量％以上含んでいることが好ましく、７０重量％以上含んでいることがより好ましく、８０重量％以上含んでいることがさらに好ましい。繊維状物以外の成分が５０重量％以上であると、発熱温度を人の指先等で触って熱く感じる程度以上に十分に上昇させることができる。繊維状物以外の成分は多い程好ましいが、シート状成形体２の加工性を維持するのに必要な強度を得る点から、その上限は、９８重量％程度とするのが好ましい。ここで、繊維状物以外の成分は、以下のように測定される。
【００３６】
前記シート状成形体２、３中の繊維状物以外の成分は、原料組成物中の固形分重量、組成並びにシート状成形体２、３の乾燥重量より以下の式から求められる。
原料組成物固形分の重量：Ｍｓ
原料組成物固形分中繊維状物の含有率：ａ（％）
シート状成形体の乾燥重量：Ｍｈ
シート状成形体中の繊維状物以外の成分の含有率：ｂ
ｂ＝（Ｍｈ／Ｍｓ）×（１００−ａ）
【００３７】
シート状成形体２、３は、同じ配合組成とすることもできるし、異なる配合組成とすることもできる。
【００３８】
孔２０が形成されたシート状成形体２の坪量１００ｇ／ｍ2当たりの透気度は、０．１〜８秒／（６．４ｃｍ2・３００ｍｌ）、特に０．５〜５秒／（６．４ｃｍ2・３００ｍｌ）であることが好ましい。該透気度を斯かる範囲とすることによって、発熱特性がより良好となるほか、後述する電解質溶液を添加する際に、より均一に電解質溶液を含浸させることができることとなる。
【００３９】
孔２０が形成されていないシート状成形体２及びシート状成形体３の裂断長は１００〜４０００ｍ、特に２００〜３０００ｍであることが好ましい。該裂断長が１００ｍ以上であると、エンボス加工時にシート状成形体の破断や切断が生じ難く、安定的にシート状成形体を形成できる点で好ましい。また、使用時においても腰があり、使用感に優れるものが得られる。該裂断長が４０００ｍ以下であると、シート状成形体２、３を構成する繊維状物、接着成分の量を抑えることができ、得られる発熱シート１は十分に柔軟なものとすることができ、発熱性能も十分なものとなる。ここで、裂断長は、シート状成形体２、３から長さ１５０ｍｍ×幅１５ｍｍの試験片を切り出した後、ＪＩＳ  Ｐ８１１３に準じ、該試験片をチャック間隔１００ｍｍで引っ張り試験機に装着し、引っ張り速度２０ｍｍ／ｍｉｎで引っ張り試験を行い、下記計算式により算出される値である。
裂断長〔ｍ〕＝(1/9.8)×(引張強さ〔Ｎ/m〕)×106／(試験片坪量〔g/m2〕)
【００４０】
孔２０が形成されていないシート状成形体２及びシート状成形体３の坪量は１０〜１０００ｇ／ｍ2、特に５０〜６００ｇ／ｍ2であることが好ましい。該坪量が１０ｇ／ｍ2以上であると被酸化性金属等の中でも比重の大きなものを使用する場合等においても安定したシートを形成することができるので好ましい。該坪量が１０００ｇ／ｍ2以下であると使用感良好であり、生産性や操業性等にも優れる。
【００４１】
前記シート状成形体２、３の厚みは０．０８〜１．２ｍｍであることが好ましく、０．１〜０．６ｍｍであることがより好ましい。該厚みが０．０８ｍｍ以上であると、機械的強度、被酸化性金属や保水剤等の成分の定着率も十分なものとなり、安定した均一の肉厚、組成分布が得られるので好ましいほか、ピンホールの発生等によるシートの破壊等も発生し難い。また、生産性及び加工性にも優れる。また、得られる発熱シート１の発熱性も良好なものとなる。該厚みが１．２ｍｍ以下であると折曲強度の低下もなく、脆性破壊も起こし難く好ましい。また、肘、膝、顔等の身体部位の屈伸する部位に装着した場合、装着性が良好である。また、生産性においても、紙層形成時間や乾燥時間の面で、操業性に優れ、発熱性能の低下や、割れ、折れ等も発生し難く、加工性に優れている。
【００４２】
シート状成形体２、３には電解質が含まれていることが好ましい。
前記電解質には、従来からこの種の発熱成形体に通常用いられている電解質を特に制限なく用いることができる。該電解質としては、例えば、アルカリ金属、アルカリ土類金属若しくは重金属の硫酸塩、炭酸塩、塩化物又は水酸化物等が挙げられる。そしてこれらの中でも、導電性、化学的安定性、生産コストに優れる点から塩化ナトリウム、塩化カリウム、塩化カルシウム、塩化マグネシウム、塩化鉄（第１、第２）等の各種塩化物が好ましく用いられる。これらの電解質は、単独で又は二種以上を組み合わせて用いることもできる。該電解質は、後述のようにシート状成形体２、３の積層後エンボス加工を施した後に含ませることが好ましい。
【００４３】
該電解質の配合量は、シート状成形体２、３中の水重量比で０．５〜３０重量％であることが好ましく、１〜２５重量％であることがより好ましい。該配合量が０．５重量％以上であると、得られる発熱シート１の酸化反応を十分に進行させることができ、また、発熱機能に必要な電解質を確保するための、シート状成形体２、３中の水分の比率も抑えることができ、発熱シート１の水分比率が大きくなり、発熱温度上昇が小さくなるのを防止できるため好ましい。該配合量が３０重量％以下であると電解質の析出もし難く、発熱シート１の通気性が良好であり、また、発熱機能に必要な電解質を確保するために、発熱シート１中の水分比率をある程度の大きさに保つことができ、、十分な水が被酸化性金属等に供給され、発熱性能に優れ、また、シート状成形体２、３に均一に電解質を配合することができるので好ましい。
【００４４】
シート状成形体２、３は、含水率（重量含水率、以下同じ。）が１０〜８０％であることが好ましく、２０〜６０％であることがより好ましい。該含水率が１０％以上であると酸化反応を持続するために必要な水分を十分に確保でき、発熱シート１に均一に水分を供給することができる。また、均一な発熱性能を十分に得ることができる点で優れている。該含水率が８０％以下であると発熱シート１の発熱量に対する熱容量を抑えることができ、発熱温度上昇を十分なものとできる点で優れ、発熱シート１の通気性も十分なものとなり、発熱性能に優れ、保形性や機械的強度も十分なものとなる。
【００４５】
シート状成形体２、３は、発熱到達温度が３０〜１００℃であることが好ましく、３５〜９０℃であることがより好ましい。シート状成形体２、３の発熱到達温度は、発熱シート１の発熱到達温度に応じて任意に設計ができる。
【００４６】
シート状成形体２、３の水蒸気発生量は、０．１〜１００ｍｇ／（ｃｍ2・１０分）であることが好ましく、１〜５０ｍｇ／（cｍ2・１０分）であることがより好ましい。シート状成形体２、３の水蒸気発生量は、発熱シート１の水蒸気発生量に応じて任意に設計ができる。
【００４７】
次に、発熱シート１の製造方法について説明する。
発熱シート１の製造に際しては、先ず、前記被酸化性金属、前記保水剤、前記繊維状物、及び水を含む原料組成物（スラリー）を調製し、該原料組成物から孔２０が形成されていないシート状成形体２及びシート状成形体３を抄紙により成形することが好ましい。
【００４８】
該原料組成物には、前記凝集剤を添加することが好ましい。
該凝集剤としては、硫酸バンド、ポリ塩化アルミニウム、塩化第二鉄、ポリ硫酸第二鉄、硫酸第一鉄等の金属塩からなる無機凝集剤；ポリアクリルアミド系、ポリアクリル酸ナトリウム系、ポリアクリルアミドのマンニッヒ変性物、ポリ（メタ）アクリル酸アミノアルキルエステル系、カルボキシメチルセルロースナトリウム系、キトサン系、デンプン系、ポリアミドエピクロヒドリン系等の高分子凝集剤；ジメチルジアリルアンモニウムクロライド系若しくはエチレンイミン系のアルキレンジクロライドとポリアルキレンポリアミンの縮合物、ジシアンジアミド・ホルマリン縮合物等の有機凝結剤；モンモリロナイト、ベントナイト等の粘土鉱物；コロイダルシリカ等の二酸化珪素若しくはその水和物；タルク等の含水ケイ酸マグネシウム等が挙げられる。そして、これら凝集剤の中でもシートの表面性、地合い形成、成形性の向上、被酸化性金属や保水剤等の成分の定着率、紙力向上の点からアニオン性のコロイダルシリカやベントナイト等とカチオン性のデンプンやポリアクリルアミド等の併用やアニオン性のカルボキシメチルセルロースナトリウム塩とカチオン性のポリアミドエピクロルヒドリン系のカチオン性とアニオン性の薬剤の併用が特に好ましい。上述の組み合わせ以外でも、これらの凝集剤は単独で又は二種以上を併用することもできる。
【００４９】
前記凝集剤の添加量は、原料組成物の固形分に対して、０．０１〜５重量％であることが好ましく、０．０５〜１重量％であることがより好ましい。０．０１重量％以上であると、凝集効果に優れ、抄紙時の被酸化性金属や保水剤等の成分の脱落も抑えることができ原料組成物が均一となり、肉厚及び組成の均一なシート状成形体を得ることができる点で優れている。該添加量が５重量％以下であると、乾燥時の乾燥ロールへの貼りつき、破れ、焼け、焦げ等の発生を抑えることができ、生産性に優れ、原料組成物の電位バランスを良好に保ち、抄紙時の白水への被酸化性金属や保水剤等の成分の脱落量も抑えることができる点で優れている。また、シート状成形体の酸化反応の進行を適度に抑制し、発熱特性や強度等の保存安定性に優れる。
【００５０】
前記原料組成物の濃度は、０．０５〜１０重量％が好ましく、０．１〜２重量％がより好ましい。該濃度が０．０５重量％以上であると大量の水を必要とせず、シート状成形体の成形にも大きな時間を要せずに均一な厚みのシート状成形体を成形することができる点で優れ、該濃度が１０重量％以下であると原料組成物の分散状態も良好であり、得られるシート状成形体の表面性にも優れ、均一な厚みのシート状成形体が得られる点で優れている。
【００５１】
次に、前記原料組成物を抄紙して孔２０が形成されていないシート状成形体２及びシート状成形体３を成形する。
孔２０が形成されていないシート状成形体２及びシート状成形体３の抄紙方法には、例えば、連続抄紙式である円網抄紙機、長網抄紙機、ヤンキー抄紙機、ツインワイヤー抄紙機などを用いた抄紙方法、バッチ方式の抄紙方法である手漉法等が挙げられる。更に、前記原料組成物と、該原料組成物と異なる組成の組成物とを用いた多層抄き合わせによってシート状成形体を成形することもできる。また、前記原料組成物を抄紙して得られたシート状成形体どうしを多層に貼り合わせたり、該シート状成形体に該原料組成物と異なる組成を有する組成物から得られたシート状物を貼り合わせることによってシート状成形体を成形することもできる。
【００５２】
孔２０が形成されていないシート状成形体２及びシート状成形体３は、抄紙後における形態を保つ（保形性）点や、機械的強度を維持する点から、含水率（重量含水率、以下同じ。）が７０％以下となるまで脱水させることが好ましく、６０％以下となるまで脱水させることがより好ましい。抄紙後のシート状成形体の脱水方法は、例えば、吸引による脱水のほか、加圧空気を吹き付けて脱水する方法、加圧ロールや加圧板で加圧して脱水する方法等が挙げられる。
【００５３】
前記被酸化性金属（通常雰囲気下において加熱反応性を有する）を含有するシート状成形体を、積極的に乾燥させて水分を分離することにより、製造工程中における被酸化性金属の酸化抑制、長期の保存安定性に優れたシート状成形体を得ることが可能となる。さらに、乾燥後の前記繊維状物への被酸化性金属の担持力を高めてその脱落を抑える点に加え、熱溶融成分、熱架橋成分の添加による機械的強度の向上が期待できる点から、孔２０が形成されていないシート状成形体２及びシート状成形体３の抄紙後で前記電解質の電解液を含有させる前にこれらを乾燥させることが好ましい。
【００５４】
孔２０が形成されていないシート状成形体２及びシート状成形体３は、加熱乾燥によって乾燥することが好ましい。この場合、加熱乾燥温度は、６０〜３００℃であることが好ましく、８０〜２５０℃であることがより好ましい。加熱乾燥温度を斯かる温度範囲とすることで、乾燥時間を短くできるため、水分の乾燥に伴う被酸化性金属の酸化反応を抑えることができ、得られる発熱シートの発熱性の低下を防ぐことができる。また、発熱シートの表裏層の被酸化性金属の酸化反応を抑えることができるため、うす茶色に変色することを防ぐことができる。さらに、保水剤等の性能劣化を抑えることができるため、発熱シートの発熱効果が維持することができるほか、シート状成形体内部で急激に水分が気化してシート状成形体の構造が破壊されたりすることを防ぐことができる。
【００５５】
乾燥後における孔２０が形成されていないシート状成形体２及びシート状成形体３の含水率は、２０％以下であることが好ましく、１０％以下であることがより好ましい。含水率が２０％以下であると長期保存安定性に優れ、例えば巻きロール状態で一時保存しておく場合等においても該ロールの厚み方向で水分の移動が起こり難く、発熱性能、機械的強度に変化がなく、優れている。
【００５６】
孔２０が形成されていないシート状成形体２及びシート状成形体３の乾燥方法は、当該シート状成形体の厚さ、乾燥前のシート状成形体の処理方法、乾燥前の含水率、乾燥後の含水率等に応じて適宜選択することができる。該乾燥方法としては、例えば、加熱構造体（発熱体）との接触、加熱空気や蒸気（過熱蒸気）の吹き付け、真空乾燥、電磁波加熱、通電加熱等の乾燥方法が挙げられる。また、前述の脱水方法と組み合わせて同時に実施することもできる。
【００５７】
孔２０が形成されていないシート状成形体２及びシート状成形体３の成形（脱水、乾燥）は、不活性ガス雰囲気下で行うことが好ましいが、上述のようにシート状成形体に酸化助剤となる電解質を含有していないので、必要に応じて通常の空気雰囲気下で成形を行うこともできる。このため、製造設備を簡略化することができる。得られたシート状成形体は、薄くて破れにくいので、必要に応じ、ロール状に巻き取ることができる。
【００５８】
次に、乾燥した孔２０が形成されていないシート状成形体２に孔２０を形成する。孔２０の形成方法に特に制限はない。孔２０の形成方法としては、ニードルパンチ加工等が挙げられる。
【００５９】
孔２０が形成されていないシート状成形体２及びシート状成形体３には、必要に応じて、クレープ処理、トリミングを施したり、加工処理により形態を変更する等の加工を施すこともできる。また、単独若しくは複数枚重ねて又は紙、布（織布又は不織布）、フィルム等の他のシートと重ねて複数のシートを積層一体化させたり、エンボス加工を行うことにより凹凸を賦形することもできる。また、前記原料組成物に熱可塑性樹脂成分や熱水解成分を含有させることにより、ヒートシール加工を施して貼り合わせ等を行い易くすることもできる。
【００６０】
次に、シート状成形体２、３を積層させた後、前記電解質を含有させる。この電解質を含有させる工程は、窒素、アルゴン等の不活性ガス雰囲気下で行うことが好ましいが、通常の空気雰囲気下で該電解質を含有させることもできる。
【００６１】
シート状成形体２、３へ前記電解質を含有させる方法は、抄紙後における該シート状成形体の処理方法、含水率、形態等に応じて適宜設定することができる。該電解質を含有させる方法としては、例えば、前記シート状成形体に、前記電解質の所定濃度の電解液を含浸させる方法、前記電解質の所定粒径のものを固体のまま添加してシート状成形体に含有させる方法等が挙げられる。シート状成形体に電解質を均一に含有させることができる点や含水率の調整が同時に行える点からは、所定濃度の電解液を含浸させる方法が好ましい。
【００６２】
上述のように前記電解質をその電解液で前記シート状成形体に含浸させる場合、その含浸方法は、該シート状成形体の厚み等の形態、含水率に応じて適宜選択することができる。該含浸方法には、該電解液を該シート状成形体にスプレー塗工する方法、所定濃度の電解液をシリンジ等で該シート状成形体の一部分に注入し、前記繊維状物の毛管現象を利用して該シート状成形体全体に浸透させる方法、刷毛等で塗工する方法、該電解液に浸漬する方法、グラビアコート法、リバースコート法、ドクターブレード法等が挙げられ、これらの中でも、電解質を均一に分布でき、簡便で、設備コストも比較的少なくて済む点からスプレー塗工する方法が好ましい。また、複雑な形状、層構成の商品においては生産性が向上する点や、最終仕上げを別工程とできることにより生産のフレキシブル性が良好となる点、設備が簡便となる点からは、所定濃度の電解液をシリンジ等で注入する方法が好ましい。この電解液を注入する方法は、該シート状成形体を所定の収容体に収容した後に行うこともできる。
【００６３】
上述のようにシート状成形体に電解質を含有させた後、必要に応じて含水率を調整し、安定化させて発熱シート１とすることができる。そして必要に応じ、トリミング、二枚以上の積層化等の処理を施し、所定の大きさに加工することができる。得られた発熱シート１は、未使用状態では酸素不透過性の包装材で包装されて提供される。発熱シート１は、通気性を有する袋等の収容体に収容されて使用される。
【００６４】
以上説明したように、本実施形態の発熱シート１は、シート状成形体３の表裏両面に、多数の孔２０が形成されたシート状成形体２が積層されているため、薄くても高い発熱特性を得ることができる。また、シート状成形体２に多数の孔２０が形成されているため、柔軟性にも優れている。
【００６５】
本発明は、前記実施形態に制限されるものではなく、本発明の趣旨を逸脱しない範囲において適宜変更することができる。
【００６６】
本発明の発熱シートは、前記実施形態の発熱シート１のように、孔２０が形成されたシート状成形体２を、孔が形成されていないシート状成形体３とともに積層して使用する場合に有効であるが、シート状成形体２を単独で又は複数枚を積層して用いることもできる。また、孔が形成されたシート状成形体を複数枚積層させる場合には、前記実施形態の発熱シート１のように、孔２０の形状及び配置が同じシート状成形体２を積層させてもよいが、孔の形状や配置の異なる複数のシート状成形体を積層させることもできる。
【００６７】
また、前記シート状成形体に形成する孔の形態は、前記実施形態に制限されるものではない。例えば、矩形、多角形、楕円形、長円形その他の形態を採用することもできる。
【００６８】
また、前記実施形態の発熱シート１では、シート状成形体２に孔２０を多数形成したが、図３に示す発熱シート１’のように、切り込み４を形成することもできる。この場合、一つ切り込みの長さは、発熱シート１におけると同様の理由から１〜５０ｍｍ、特に５〜３０ｍｍとすることが好ましい。また、切り込みは、発熱シート１におけると同様の理由から５〜１００ｍｍ／ｃｍ2、特に１０〜５０ｍｍ／ｃｍ2形成されていることが好ましい。切り込み４は、シート状成形体２の外縁に達していてもよく、達していなくても良い。
【００６９】
また、前記実施形態の発熱シート１では、シート状成形体をスチールマッチングロールに通すことによってシート状成形体の両側からエンボス加工を施したが、図４に示す発熱シート１’のように、凹凸ロールとフラットロールの間を通すことによって一方の面からのみエンボス加工を施すこともできる。この場合、凹凸部の高低差Ｄは、発熱特性をより高めることができるほか、発熱シートを複数枚積層する場合などでのずれ防止ならびに、一体化を実現できる点から０．３〜５mm、特に０．５〜２mmとすることが好ましい。また、凹凸ロールとフラットロールとの接触によって押圧されて形成される個々の凸部１２の頂部１２０（又は凹部の底部）の面積は、前記発熱シート１における理由と同様に、０．０１〜１００ｍｍ2、特に０．１〜２５ｍｍ2とすることが好ましい。また、この場合の発熱シートの１０ｃｍ2当たりに占める凸部１２の頂部１２０（又は凹部の底部）の個数は、前記発熱シート１における理由と同様に、１〜１００００個、特に１０〜８０００個とすることが好ましい。
【００７０】
また、エンボス加工によって前記シート状成形体に賦与する凹部及び頂部の形態は、前記実施形態に制限されるものではない。例えば、矩形、多角形、円形、楕円形、長円形その他の形態を採用することもできる。また、凹部及び頂部はフラットであることが好ましいが、湾曲していてもよい。また凹凸部の縦断面の外形輪郭の形態も特に制限されるものではなく、前記実施形態のような台形以外に、三角形状、矩形状、半円状、半楕円、半長円状、釣り鐘状の形態であってもよい。
【００７１】
本発明の発熱シートの用途に特に制限はない。発熱シートとしての用途以外に、前記通気性を有する収容体内に収容され、例えば、洗浄・除菌、ワックス徐放、芳香、消臭等の諸機能剤と組み合わせ、フローリング、畳み、レンジ周り、換気扇等のハウスケア用途、車等の洗浄、ワックスかけ等のカーケア用途、顔、身体の洗浄、除菌、保湿、メイク落とし等のスキンケア用途にも適用することができる。
【実施例】
【００７２】
以下、本発明の発熱シートを実施例によりさらに具体的に説明する。
【００７３】
下記実施例１〜３及び比較例１のようにシート状成形体を作製した。そして、得られたシート状成形体から下記のように発熱シートを作製した。
【００７４】
〔実施例１〕
＜原料組成物の配合＞
被酸化性金属：鉄粉（４５μメッシュ分級品）、同和鉄粉鉱業（株）製、商品名「ＲＫＨ」、１５０ｇ
繊維状物：パルプ繊維（ＮＢＫＰ、スキーナ（株）製、商品名「スキーナ」、平均繊維長さ＝２．１ｍｍ）、２０ｇ、ポリビニルアルコール繊維（クラレ（株）製、商品名「ＶＰＢ１０７−１」、２．０ｇ
保水剤：活性炭（４５μメッシュ分級品）、武田薬品（株）製、商品名「カルボラフィン」）、３０ｇ
凝集剤：カルボキシメチルセルロースナトリウム（第一工業薬品（株）製、商品名「セロゲン」ＷＳ−Ｃ）０．５ｇ、及びポリアミドエピクロロヒドリン樹脂（日本ＰＭＣ（株）製、商品名「ＷＳ５４７」）０．５ｇ
水：工業用水、９９８００ｇ
【００７５】
＜抄紙条件＞
上記原料組成物を用い、傾斜型短網小型抄紙機（高知県紙産業技術センター所有。）によって、ライン速度７ｍ／分で抄紙して湿潤状態の成形シートを作製した。
【００７６】
＜脱水・乾燥条件＞
フェルトで挟持して加圧脱水し、そのまま１２０℃の加熱ロール間にライン速度７ｍ／分で通し、含水率が５重量％以下になるまで乾燥した。
【００７７】
＜孔あけ加工＞
得られた抄造シート（シート状成形体）に下記条件でニードルパンチ加工を施し、下記の孔形成した。
孔の大きさ等：０．５ｍｍ、３ｍｍ間隔
シート１０ｃｍ2当たり孔の個数：１２
【００７８】
＜電解液添加条件＞
得られた成形シート（厚み０．１４ｍｍ）を4枚重ね合わせてから、下記電解液をスプレー塗布して含浸させて含水率が３６％の発熱シートを作製した。
＜電解液＞
電解質：精製塩（ＮａＣｌ）
水：工業用水
電解液濃度：５ｗｔ％
【００７９】
〔発熱シートの温度特性〕
得られた発熱シートから５０ｍｍ×５０ｍｍの試験片を切り出した後、該発熱シートにＪＩＳ  Ｚ２０８で測定される透湿度が６００ｇ／（ｍ2・２４ｈ）の透湿シートと、不透湿のシートとを両側に袋状に貼り合わせて包装する。
そして、容積４．２リットル、湿度１ＲＨ％以下とし、密封系内に５．０リットル／ｍｉｎの乾燥空気を供給可能な試験機を準備し、その内部に前記透湿シート側を上面として静置して発熱させる。
発熱シートの発熱温度は当該発熱シートの下側の温度を熱電対で測定した。
【００８０】
〔実施例２〕
孔の間隔を１０ｍｍピッチとし、シート１０ｃｍ2当たり孔の個数を１とした以外は、実施例１と同様にして発熱シートを作製した。
【００８１】
〔実施例３〕
実施例１と同様にしてシート状成形体を作製した後、孔をあけずに下記のように切り込みを形成した以外は、実施例１と同様にして発熱シートを作製した。
【００８２】
＜切り込みの形成＞
シート状成形体に所定長さの刃を用いて押し切ることによって下記の切り込みを形成した。
一つの切り込みの長さ：４．５ｍｍ
単位面積当たりの切り込みの長さ：２７ｍｍ／ｃｍ2
【００８３】
〔比較例１〕
シート状成形体に孔を形成しなかった以外は、実施例１と同様にして発熱シートを作製した。
【００８４】
得られた発熱シートの厚み、坪量、透気度、発熱特性を調べた。これらの結果を表１に示すとともに発熱温度の経時変化を図５に示す。
【００８５】
【表１】
2005087719.tif 000003
【００８６】
表１及び図５に示すように、本発明品、特に、坪量１００ｇ／ｍ2あたりの透気度を０．１〜８秒／（６．４ｃｍ2・３００ｍｌ）とした実施例１〜３の発熱シートは、比較例１の発熱シートと比較して最大温度及び４０℃以上継続時間ともに良好な発熱特性を示した。
【図面の簡単な説明】
【００８７】
【図１】本発明の発熱シートの一実施形態を模式的に示す斜視図である。
【図２】同実施形態の要部を模式的に示す拡大図であり、（ａ）は拡大平面図、（ｂ）は（ａ）のＡ−Ａ矢視断面図である。
【図３】本発明の発熱シートの他の実施形態の要部を模式的に示す拡大図（図１相当図）である。
【図４】本発明の発熱シートの他の実施形態の要部を模式的に示す断面図（図２（ｂ）相当図）である。
【図５】実施例及び比較例の発熱シートの発熱特性を示す図である。
【符号の説明】
【００８８】
１、１’  発熱シート
２  一のシート状成形体
２０  孔
３  他のシート状成形体
４  切り込み
１１  凹部
１１０  底部
１２  凸部
１２０  頂部
【図１】
2005087719.tif 000004
【図２】
2005087719.tif 000005
【図３】
2005087719.tif 000006
【図４】
2005087719.tif 000007
【図５】
2005087719.tif 000008